(57)【要約】【課題】酸素吸放出能及び耐久性が改善されたセリア−ジルコニア複合酸化物を含む酸素吸放出材及びそれを含む排ガス浄化用触媒を提供する。【解決手段】セリア−ジルコニア複合酸化物に鉄を添加してなり、前記セリア−ジルコニア複合酸化物がパイロクロア相、κ相又はそれらの組み合わせを有しかつ貴金属を含有せず、前記鉄が該セリア−ジルコニア複合酸化物中のセリウムサイト及び／又はジルコニウムサイトに少なくとも部分的に置換してなることを特徴とする酸素吸放出材、及びこのような酸素吸放出材を含む排ガス浄化用触媒が提供される。【選択図】図５
2015080736.tif 000002
【特許請求の範囲】
【請求項１】
セリア−ジルコニア複合酸化物に鉄を添加してなる酸素吸放出材であって、
前記セリア−ジルコニア複合酸化物がパイロクロア相、κ相又はそれらの組み合わせを有しかつ貴金属を含有せず、前記鉄が該セリア−ジルコニア複合酸化物中のセリウムサイト及び／又はジルコニウムサイトに少なくとも部分的に置換してなることを特徴とする、酸素吸放出材。
【請求項２】
前記鉄が前記セリア−ジルコニア複合酸化物中のセリウムサイトとジルコニウムサイトの両方に置換されたことを特徴とする、請求項１に記載の酸素吸放出材。
【請求項３】
前記セリア−ジルコニア複合酸化物中の鉄含有量が、該セリア−ジルコニア複合酸化物中に含まれる全金属元素に対して０ｍｏｌ％超２５ｍｏｌ％未満であることを特徴とする、請求項１又は２に記載の酸素吸放出材。
【請求項４】
前記セリア−ジルコニア複合酸化物中の鉄含有量が、該セリア−ジルコニア複合酸化物中に含まれる全金属元素に対して５ｍｏｌ％以上１５ｍｏｌ％以下であることを特徴とする、請求項３に記載の酸素吸放出材。
【請求項５】
前記セリア−ジルコニア複合酸化物中の鉄含有量が、該セリア−ジルコニア複合酸化物中に含まれる全金属元素に対して８ｍｏｌ％以上１２ｍｏｌ％以下であることを特徴とする、請求項４に記載の酸素吸放出材。
【請求項６】
請求項１〜５のいずれか１項に記載の酸素吸放出材を含む、排ガス浄化用触媒。
【発明の詳細な説明】
【技術分野】
【０００１】
本発明は、内燃機関等からの排ガスを浄化するための排ガス浄化用触媒において用いられる酸素吸放出材及びそれを含む排ガス浄化用触媒に関する。
【背景技術】
【０００２】
従来、自動車の排ガス浄化用触媒としては、排ガス中の一酸化炭素（ＣＯ）及び炭化水素（ＨＣ）の酸化と窒素酸化物（ＮＯｘ）の還元とを同時に行う三元触媒が用いられている。このような三元触媒の作用によってＣＯ、ＨＣ及びＮＯｘの３成分を同時かつ効率的に浄化するためには、自動車のエンジンに供給される空気と燃料の比率（空燃比Ａ／Ｆ）を理論空燃比（ストイキ）近傍に制御することが重要である。しかしながら、実際の空燃比は、自動車の走行条件等によってストイキを中心にリッチ（燃料過剰雰囲気）側又はリーン（燃料希薄雰囲気）側に変動するため、排ガスの雰囲気も同様にリッチ側又はリーン側に変動する。したがって、三元触媒のみでは必ずしも高い浄化性能を確保することができない。そこで、排ガス中の酸素濃度の変動を吸収して三元触媒の排ガス浄化能力を高めるために、排ガス中の酸素濃度が高いときには酸素を吸蔵し、排ガス中の酸素濃度が低いときには酸素を放出する、いわゆる酸素吸放出能（ＯＳＣ能）を有するセリア−ジルコニア（ＣｅＯ2−ＺｒＯ2）複合酸化物等の酸素吸放出材が排ガス浄化用触媒において用いられている。
【０００３】
特許文献１では、セリア−ジルコニア複合酸化物、及び前記セリア−ジルコニア複合酸化物中に分散して少なくとも部分的に固溶している酸化鉄を含む排ガス浄化触媒が記載されている。そして、特許文献１では、このような排ガス浄化触媒によれば、酸化鉄を触媒金属として用いることによって、貴金属を用いない場合であっても、セリア−ジルコニア複合酸化物によるＯＳＣ能を提供することができると記載されている。
【０００４】
また、酸素吸放出材の材料自体についても様々な検討がなされており、例えば、パイロクロア相を有するセリア−ジルコニア複合酸化物が、従来の蛍石型等の結晶構造を有するセリア−ジルコニア複合酸化物と比べて高いＯＳＣ能を有することから、このような材料を用いた酸素吸放出材及びそれを含む排ガス浄化用触媒についても幾つかの提案がなされている。
【０００５】
特許文献２では、ＣｅとＺｒとを含む複合酸化物であって、Ｃｅの価数が３価の時、以下の組成式（Ｃｅ1-x-y，ＲＥx，ＡＥy）2（Ｚｒ1-y，Ｍy）2Ｏ7（ＲＥはＣｅ以外の希土類イオンの少なくとも１種類、ＡＥはＣａ、Ｓｒ、Ｂａの少なくとも１種類、ＭはＮｂ、Ｔａの少なくとも１種類，０≦ｘ≦０．９，０≦ｙ≦０．９，０．４≦ｘ＋ｙ≦０．９）で表されるパイロクロア構造を有することを特徴とする複合酸化物が記載されている。そして、特許文献２では、当該特許文献に記載の発明によれば、高いＯＳＣを有しかつ１０００℃程度の高温での使用が可能な耐熱性の高いＣｅ、Ｚｒを含む複合酸化物を提供することができると記載されている。
【０００６】
特許文献３では、ＣｅＯ2とＺｒＯ2との複合酸化物であって、パイロクロア相、κ相又はこれら両相の中間相のいずれか１種以上の相を有し、かつ比表面積が２０ｍ2／ｇ以上であることを特徴とする複合酸化物が記載され、さらに当該複合酸化物にＹ、Ｌａ、Ｐｒ、Ｎｄ等の希土類イオン、Ｍｇ、Ｃａ、Ｓｒ、Ｂａといったアルカリ土類金属イオン、Ｍｎ、Ｆｅ等の遷移金属イオン、Ｔｉ、Ｓｎ、Ｚｎ、Ｇａといった元素を添加してもよい旨が記載されている。
【０００７】
特許文献４では、ＣｅＯ2と、ＺｒＯ2と、希土類元素、アルカリ土類元素及び遷移元素から選ばれる少なくとも一種の添加元素の酸化物とからなり、セリウムイオン及びジルコニウムイオンが規則配列した規則相をもつことを特徴とするセリア−ジルコニア系複合酸化物が記載され、ここで「規則相」とは、セリウムイオン及びジルコニウムイオンが規則配列した相であり、酸素原子が抜けた状態ではパイロクロア相に相当する旨が記載されている。
【０００８】
特許文献５では、ストイキ燃焼乃至リッチ燃焼により生じた排気を浄化する内燃機関の排気浄化用触媒であって、マグネシウム、カルシウム、バリウム、スカンジウム、イットリウム、ランタン、セリウム、プラセオジム、ネオジム、アルミニウム、及びジルコニウムからなる群より選ばれる２以上の元素を含有し、且つ、パイロクロア構造を一部又は全部に有する金属酸化物、並びに、銅、鉄、コバルト、及びニッケルからなる群より選ばれる１又は２以上の卑金属を含有することを特徴とする内燃機関の排気浄化用触媒が記載されている。
【０００９】
非特許文献１では、ＣｅサイトにＰｄ、ＺｒサイトにＦｅを固溶させたパイロクロア相を有する酸素吸蔵材料（Ｃｅ0.49Ｐｄ0.01Ｚｒ0.40Ｆｅ0.10Ｏ2）が記載されている。そして、非特許文献１では、ＰｄをＣｅサイトに固溶させることで耐久性が向上する旨が記載されている。
【先行技術文献】
【特許文献】
【００１０】
【特許文献１】特開２００８−０１８３２２号公報
【特許文献２】特開２００５−２３１９５１号公報
【特許文献３】特開２００５−１７０７７４号公報
【特許文献４】特開２００３−２７７０５９号公報
【特許文献５】特開２０１２−２３９９８２号公報
【非特許文献】
【００１１】
【非特許文献１】小池ら，「ＣｅＯ2−ＺｒＯ2固溶体の性能向上検討」，デンソーテクニカルレビュー  Ｖｏｌ．１３  Ｎｏ．１  ２００８
【発明の概要】
【発明が解決しようとする課題】
【００１２】
特許文献１に記載の発明は、触媒成分としての酸化鉄をセリア−ジルコニア複合酸化物中に分散して少なくとも部分的に固溶させることで、単独の酸化鉄（Ｆｅ3Ｏ4又はＦｅ2Ｏ3）の析出による触媒の劣化を防ぐというものである。それゆえ、特許文献１では、酸素吸放出材に関するＯＳＣ能の向上という観点からは必ずしも十分な検討がなされていない。
【００１３】
特許文献２に記載のＣｅとＺｒとを含む複合酸化物では、当該複合酸化物中のＣｅの一部がＣｅ以外の希土類元素、具体的にはＬａ等で置換されている。したがって、特許文献２に記載の複合酸化物では、このようなＣｅの減量に伴い、単位質量あたりのＯＳＣ能が低下するという問題がある。
【００１４】
特許文献３では、パイロクロア相、κ相等を有するＣｅＯ2とＺｒＯ2との複合酸化物に、希土類イオン、アルカリ土類金属イオン、遷移金属イオン等、種々の元素を添加してもよい旨が記載されているものの、これらの元素の添加やその効果については何ら具体的には示されていない。
【００１５】
特許文献４では、ＣｅＯ2と、ＺｒＯ2と、少なくとも一種の添加元素の酸化物とからなるセリア−ジルコニア系複合酸化物が記載されているものの、このような添加元素としてはイットリウムしか具体的には開示されていない。それゆえ、当該特許文献４に記載のセリア−ジルコニア系複合酸化物では、そのＯＳＣ能に関して依然として改善の余地があった。
【００１６】
特許文献５に記載の排気浄化用触媒では、銅、鉄、コバルト、及びニッケルからなる群より選ばれる１又は２以上の卑金属は、触媒成分としてパイロクロア構造を一部又は全部に有する金属酸化物に担持されるものである。それゆえ、当該特許文献５では、パイロクロア構造を有する酸素吸放出材に関するＯＳＣ能の向上という観点からは必ずしも十分な検討がなされていない。
【００１７】
非特許文献１に記載の酸素吸蔵材料は、その耐久性を向上させるために、貴金属であるＰｄを必須の構成要素として含む必要があり、それゆえ当該非特許文献１に記載の酸素吸蔵材料では、製造コストの面で依然として改善の余地があった。
【００１８】
そこで、本発明は、セリア−ジルコニア複合酸化物を含む新規の酸素吸放出材であって、比較的安価に酸素吸放出能、さらには耐久性が改善された酸素吸放出材を提供すること、及びそれを含む排ガス浄化用触媒を提供することを目的とする。
【課題を解決するための手段】
【００１９】
上記課題を解決する本発明は下記にある。
（１）セリア−ジルコニア複合酸化物に鉄を添加してなる酸素吸放出材であって、
前記セリア−ジルコニア複合酸化物がパイロクロア相、κ相又はそれらの組み合わせを有しかつ貴金属を含有せず、前記鉄が該セリア−ジルコニア複合酸化物中のセリウムサイト及び／又はジルコニウムサイトに少なくとも部分的に置換してなることを特徴とする、酸素吸放出材。
（２）前記鉄が前記セリア−ジルコニア複合酸化物中のセリウムサイトとジルコニウムサイトの両方に置換されたことを特徴とする、上記（１）に記載の酸素吸放出材。
（３）前記セリア−ジルコニア複合酸化物中の鉄含有量が、該セリア−ジルコニア複合酸化物中に含まれる全金属元素に対して０ｍｏｌ％超２５ｍｏｌ％未満であることを特徴とする、上記（１）又は（２）に記載の酸素吸放出材。
（４）前記セリア−ジルコニア複合酸化物中の鉄含有量が、該セリア−ジルコニア複合酸化物中に含まれる全金属元素に対して５ｍｏｌ％以上１５ｍｏｌ％以下であることを特徴とする、上記（３）に記載の酸素吸放出材。
（５）前記セリア−ジルコニア複合酸化物中の鉄含有量が、該セリア−ジルコニア複合酸化物中に含まれる全金属元素に対して８ｍｏｌ％以上１２ｍｏｌ％以下であることを特徴とする、上記（４）に記載の酸素吸放出材。
（６）上記（１）〜（５）のいずれか１つに記載の酸素吸放出材を含む、排ガス浄化用触媒。
【発明の効果】
【００２０】
本発明によれば、パイロクロア相、κ相又はそれらの組み合わせを有するセリア−ジルコニア複合酸化物中のセリウムサイト及び／又はジルコニウムサイトに鉄を少なくとも部分的に置換させ、特には鉄を当該セリア−ジルコニア複合酸化物中のセリウムサイトとジルコニウムサイトの両方に置換することにより、従来のセリア−ジルコニア複合酸化物と比較して、耐熱性及びＯＳＣ能、特には低温下でのＯＳＣ能が顕著に改善された酸素吸放出材を得ることができる。また、本発明の酸素吸放出材によれば、希少金属であるセリウムの一部が安価な鉄で置換され、さらには貴金属等を使用せずに高い耐熱性と優れたＯＳＣ能を達成することができるので、製造コストや省資源化の観点からも非常に有利である。
【図面の簡単な説明】
【００２１】
【図１】パイロクロア相を有するセリア−ジルコニア複合酸化物の酸化還元状態に伴う構造変化を示す図である。
【図２】実施例１及び２並びに比較例１〜３の各酸素吸放出材に関するＸ線回折パターンを示す図である。
【図３】実施例１及び２並びに比較例３の各酸素吸放出材に関するＸ線回折パターンの拡大図である。
【図４】Ｈ2−ＴＰＲ測定の測定プログラムを示す図である。
【図５】実施例１及び２並びに比較例２の各酸素吸放出材に関するＨ2−ＴＰＲ曲線であり、各酸素吸放出材１ｇあたりのＨ2消費量（μｍｏｌ／ｇ）を示す。
【図６】図５における各酸素吸放出材中のＣｅのモル数を２ｍｏｌになるように補正した場合のＨ2消費量（ｍｍｏｌ／２ｍｏｌ−Ｃｅ）を示す。
【発明を実施するための形態】
【００２２】
本発明の酸素吸放出材は、セリア−ジルコニア複合酸化物に鉄を添加してなり、前記セリア−ジルコニア複合酸化物がパイロクロア相、κ相又はそれらの組み合わせを有しかつ貴金属を含有せず、前記鉄が該セリア−ジルコニア複合酸化物中のセリウムサイト及び／又はジルコニウムサイトに少なくとも部分的に置換してなることを特徴としている。
【００２３】
先に記載したとおり、パイロクロア相を有するセリア−ジルコニア複合酸化物は、従来の蛍石型等の結晶構造を有するセリア−ジルコニア複合酸化物と比べて高いＯＳＣ能を有することが一般に知られている。それゆえ、パイロクロア相を有するセリア−ジルコニア複合酸化物を用いた酸素吸放出材及びそれを含む排ガス浄化用触媒が検討され、幾つかの文献において提案されている。
【００２４】
図１は、パイロクロア相を有するセリア−ジルコニア複合酸化物の酸化還元状態に伴う構造変化を示す図である。ここで、ＣｅとＺｒのみからなるパイロクロア相を有するセリア−ジルコニア複合酸化物は、化学式Ｃｅ2Ｚｒ2Ｏ7で表され、ＣｅとＺｒが（１１１）方向に交互に整列した規則構造を有している。この複合酸化物は、還元状態では、Ｃｅの価数が３＋であり、酸素が１つ欠損した状態であるパイロクロア相の構造を示すのに対し、酸化状態では、Ｃｅの価数が４＋となり、酸素がすべて充填された化学式ＣｅＺｒＯ4（Ｃｅ2Ｚｒ2Ｏ8）で表されるκ相の構造を示すことが一般に知られている。すなわち、この複合酸化物は、酸化還元状態に応じて、下記式（１）に示すように、κ相とパイロクロア相との間を可逆的に変化し、このような構造変化に伴って酸素が吸放出される。そして、この複合酸化物では、Ｃｅ2Ｚｒ2Ｏ7中のＣｅのほぼ１００％が酸素の吸蔵に利用されるため、非常に高いＯＳＣ能を示すことが一般に知られている。
４ＣｅＺｒＯ4（κ相）  ⇔  ２Ｃｅ2Ｚｒ2Ｏ7（パイロクロア相）＋Ｏ2    （１）
【００２５】
しかしながら、熱安定性の観点について言えば、パイロクロア相は、高温還元雰囲気下で安定であるものの、κ相は、高温酸化雰囲気下、例えば約６００℃以上の温度、特には約１０００℃付近の温度で構造が崩壊して蛍石型等の通常のセリア−ジルコニア複合酸化物に分解し、そのＯＳＣ能が低下してしまうという問題がある。より詳しく説明すると、κ相ではＣｅの価数が４＋となってＺｒの価数と同じとなり、そのイオン半径（Ｃｅ4+：０．９７Å）もＺｒのイオン半径（Ｚｒ4+：０．８４Å）に近くなる。また、配位数はパイロクロア相ではＣｅが８配位、Ｚｒが６配位であるが、κ相ではともに８配位となる。すなわち、κ相ではＣｅとＺｒの価数、イオン半径、配位数がほぼ同じとなり、ＣｅとＺｒの置換又は再配列が起こり易くなり、それゆえ構造の規則性が崩壊してＯＳＣ能が低下するものと考えられる。
【００２６】
ここで、特開２００５−２３１９５１号公報では、例えば、価数変化のない３価のＬａでパイロクロア相中のＣｅの一部を置換することにより、Ｃｅの価数が４＋となるκ相構造中に酸素欠陥を生じさせ、それによって当該κ相構造中のＺｒサイトを７配位又は６配位としている。その結果、上記のようなＣｅとＺｒの置換又は再配列を生じにくくし（再配列抑制効果）、セリア−ジルコニア複合酸化物の耐熱性を向上させている。しかしながら、特開２００５−２３１９５１号公報に記載の複合酸化物では、ＯＳＣ能を有するＣｅの一部をＬａによって置換しているため、このようなＣｅの減量に伴い、最終的に得られる複合酸化物の単位質量あたりのＯＳＣ能が低下してしまうという問題がある。
【００２７】
これに対し、本発明者らは、パイロクロア相、κ相又はそれらの組み合わせを有するセリア−ジルコニア複合酸化物中のセリウムサイト及び／又はジルコニウムサイトに鉄を少なくとも部分的に置換させ、特には鉄を当該セリア−ジルコニア複合酸化物中のセリウムサイトとジルコニウムサイトの両方に置換することにより、このような添加元素を含まない従来公知のセリア−ジルコニア複合酸化物や特開２００５−２３１９５１号公報において提案されるようなＣｅの一部をＬａ等で置換したセリア−ジルコニア複合酸化物と比較して、耐熱性及びＯＳＣ能、特には低温下でのＯＳＣ能が顕著に改善された酸素吸放出材を得ることができることを見出した。
【００２８】
鉄（Ｆｅ）は、Ｆｅ2+とＦｅ3+との間での価数変化に起因してＯＳＣ能を有することが一般に知られている。したがって、パイロクロア相、κ相又はそれらの組み合わせを有するセリア−ジルコニア複合酸化物中のセリウムサイト及び／又はジルコニウムサイトに鉄を少なくとも部分的に置換させることで、特開２００５−２３１９５１号公報の場合と同様のＣｅとＺｒの再配列抑制効果を達成することができるだけでなく、当該セリア−ジルコニア複合酸化物にＦｅが有するＯＳＣ能をさらに付加することもできる。それゆえ、本発明の酸素吸放出材によれば、従来公知のセリア−ジルコニア複合酸化物やＣｅの一部をＬａ等で置換したセリア−ジルコニア複合酸化物と比較して、非常に優れた耐熱性及びＯＳＣ能を達成することが可能である。また、本発明の酸素吸放出材によれば、希少金属であるＣｅの一部が安価なＦｅで置換され、さらには、小池ら，「ＣｅＯ2−ＺｒＯ2固溶体の性能向上検討」，デンソーテクニカルレビュー  Ｖｏｌ．１３  Ｎｏ．１  ２００８において提案されるようなＰｄ等の貴金属を使用せずに、高い耐熱性と優れたＯＳＣ能を達成することができるので、製造コストや省資源化の観点からも非常に有利である。
【００２９】
本発明によれば、鉄は、セリア−ジルコニア複合酸化物中のセリウムサイト及び／又はジルコニウムサイトに少なくとも部分的に置換していればよく、特に限定されないが、好ましくは当該セリア−ジルコニア複合酸化物中のセリウムサイトとジルコニウムサイトの両方に置換される。
【００３０】
鉄をセリア−ジルコニア複合酸化物中のセリウムサイトに置換することで、例えば、酸化状態のκ相においてセリウムサイトに３価の鉄イオンが存在することになる。この場合には、特開２００５−２３１９５１号公報に記載されるのと同様のＣｅとＺｒの再配列抑制効果を達成することができるので、最終的に得られる酸素吸放出材の耐熱性を顕著に向上させることが可能である。また、鉄をセリア−ジルコニア複合酸化物中のジルコニウムサイトに置換した場合には、Ｚｒ4+イオン（０．８４Å）よりもサイズの小さいＦｅ3+（０．７８Å）がジルコニウムサイトに存在することで、κ相においてセリウムサイトとジルコニウムサイトのイオンサイズに差を持たせることできる。その結果として、鉄をセリウムサイトに置換した場合と同様の再配列抑制効果を得ることができるので、κ相をさらに安定化させることができる。
【００３１】
さらに、鉄をセリア−ジルコニア複合酸化物中のジルコニウムサイトに置換した場合には、セリア−ジルコニア複合酸化物自体のＯＳＣ能を改善することが可能である。より詳しく説明すると、一般に、ジルコニア（ＺｒＯ2）を含まないセリア（ＣｅＯ2）のみからなる酸素吸放出材では、ＣｅＯ2から酸素が放出されると、ＣｅＯ2中のＣｅ4+イオン（０．９７Å）がＣｅ3+イオン（１．１４Å）へと還元される。しかしながら、このようなＣｅ4+イオンからＣｅ3+イオンへの還元によってイオン半径は約１．２倍増大する。このようなイオン半径の増大は結晶学的には極めて大きな変化であり、それゆえＣｅＯ2の結晶格子の歪みを引き起こして格子を不安定化させる。したがって、このような反応はエネルギー的には非常に不利な反応である。これに対し、セリアとジルコニアの固溶体からなる通常のセリア−ジルコニア複合酸化物では、ＣｅＯ2結晶格子中のＣｅイオンの一部がよりイオン半径の小さなＺｒイオン（Ｚｒ4+イオン：０．８４Å）に置き換わるため、Ｃｅイオンのイオン半径の増大に伴う結晶格子の歪みを緩和することが可能となり、それゆえＣｅイオンの還元をより容易に進行させることができる。このため、通常のセリア−ジルコニア複合酸化物は、ＣｅＯ2に比べて非常に高いＯＳＣ能を有することが一般に知られている。
【００３２】
これに相当する変化をパイロクロア相とκ相の間で考慮した場合、パイロクロア相の格子定数は１０．７４２Åであり、一方でκ相の格子定数は１０．５２７Åであるため（Ｈａｒｕｏ  Ｋｉｓｈｉｍｏｔｏら，Ｊｏｕｒｎａｌ  ｏｆ  Ａｌｌｏｙｓ  ａｎｄ  Ｃｏｍｐｏｕｎｄｓ  ３１２（２０００）９４−１０３のデータより算出）、Ｃｅイオンの還元によって格子体積の増大が起こっており、それゆえＣｅ4+からＣｅ3+への還元によるイオン半径の増大の影響が残っていることがわかる。
【００３３】
本願発明の好ましい態様によれば、Ｚｒイオンよりもさらにイオン半径の小さいＦｅ2+（０．６１Å）をジルコニウムサイトの一部と置換することで、κ相からパイロクロア相へ変化する際の格子体積の増大をより小さくすることが可能である。その結果として、従来公知のセリア−ジルコニア複合酸化物と比較して、Ｃｅイオンのイオン半径の増大に伴う結晶格子の歪みを一層緩和することができるので、Ｃｅ4+からＣｅ3+への還元をより容易に進行させることができる。このため、本発明の酸素吸放出材によれば、従来公知のセリア−ジルコニア複合酸化物と比較して、顕著に改善されたＯＳＣ能、特には低温下において顕著に改善されたＯＳＣ能を達成することが可能である。
【００３４】
本発明によれば、セリア−ジルコニア複合酸化物中の鉄含有量は、当該セリア−ジルコニア複合酸化物中に含まれる全金属元素に対して０ｍｏｌ％超２５ｍｏｌ％未満であることが好ましい。
【００３５】
セリア−ジルコニア複合酸化物中の鉄含有量が０ｍｏｌ％すなわちセリア−ジルコニア複合酸化物中に鉄を全く含まない場合には、当然ながら当該鉄の添加による上記の効果、すなわちセリウムとジルコニウムの再配列抑制効果、特に鉄をジルコニウムサイトに置換したことに起因するセリア−ジルコニア複合酸化物のＯＳＣ能の向上、さらには鉄が有するＯＳＣ能の付加を達成することはできない。一方で、鉄含有量が２５ｍｏｌ％以上である場合には、鉄の一部がセリア−ジルコニア複合酸化物中のセリウムサイト及び／又はジルコニウムサイトに置換することができない場合があり、その結果として、このような鉄が不純物、特にはＣｅＦｅＯ3等の不純物としてセリア−ジルコニア複合酸化物上に析出し、当該セリア−ジルコニア複合酸化物のＯＳＣ能を大きく低下させてしまう場合がある。
【００３６】
何ら特定の理論に束縛されることを意図するものではないが、鉄含有量が２５ｍｏｌ％以上である場合には、例えば、ジルコニウムサイトに入りきらない鉄の一部がセリウムサイトに置換し、このような置換によって押し出されたセリウムがジルコニウムサイトにもセリウムサイトにも置換できなかった鉄と反応して、ＣｅＦｅＯ3が不純物として生成するものと考えられる。一方で、例えば、パイロクロア相、κ相又はそれらの組み合わせを有するセリア−ジルコニア複合酸化物の化学量論組成に対してセリウムの量が十分少ない場合には、鉄が主としてセリウムサイトに置換するものと考えられるが、このような場合も、鉄含有量が２５ｍｏｌ％以上になると、セリア−ジルコニア複合酸化物中のセリウム含有量が減少することにより、最終的に得られる酸素吸放出材について十分なＯＳＣ能を達成できない場合がある。
【００３７】
本発明によれば、セリア−ジルコニア複合酸化物中の鉄含有量を、０ｍｏｌ％超、特には１ｍｏｌ％以上、３ｍｏｌ％以上、５ｍｏｌ％以上若しくは８ｍｏｌ％以上とし、かつ２５ｍｏｌ％未満、特には２０ｍｏｌ％以下、１８ｍｏｌ％以下、１５ｍｏｌ％以下若しくは１２ｍｏｌ％以下とし、例えば０ｍｏｌ％超２５ｍｏｌ％未満、１ｍｏｌ％以上２５ｍｏｌ％未満、５ｍｏｌ％以上２０ｍｏｌ％以下、５ｍｏｌ％以上１５ｍｏｌ％以下、又は８ｍｏｌ％以上１２ｍｏｌ％以下とすることで、ＣｅＦｅＯ3等の不純物の生成を抑制しつつ、セリア−ジルコニア複合酸化物に対する鉄の添加効果を十分に発揮させ、結果として耐熱性に優れさらには顕著に高いＯＳＣ能、特には低温下において顕著に高いＯＳＣ能を有する酸素吸放出材を得ることが可能となる。
【００３８】
なお、本発明において「セリア−ジルコニア複合酸化物中の鉄含有量」とは、本発明の酸素吸放出材を製造する際に導入されるセリウム、ジルコニウム、鉄、場合により鉄以外の追加の添加元素の各塩中に含まれる金属元素の合計モル数に対する鉄元素のモル数の割合を言うものである。
【００３９】
本発明におけるセリア−ジルコニア複合酸化物は、例えば、下記式（２）によって表すこともできる。
Ｃｅ2-aＦｅxＺｒ2-bＦｅyＯz      （２）
ここで、０≦ａ＜２、０≦ｘ＜２、０≦ｂ＜２及び０≦ｙ＜２、ただし０＜ｘ＋ｙ＜２であり、
好ましくは、０＜ａ≦０．４、０＜ｘ≦０．４、０＜ｂ≦０．４及び０＜ｙ≦０．４、ただし０＜ｘ＋ｙ≦０．４及びａ−ｂ＝ｘ−ｙである。
なお、ｚはセリア−ジルコニア複合酸化物全体の電荷がゼロになるように定まる値である。
【００４０】
本発明におけるセリア−ジルコニア複合酸化物は、鉄以外の追加の添加元素をさらに含んでもよい。例えば、本発明におけるセリア−ジルコニア複合酸化物は、アルカリ土類金属、及びセリウム以外の他の希土類元素からなる群より選択される少なくとも１種の添加元素をさらに含むことができる。このような追加の添加元素を含めることで、当該セリア−ジルコニア複合酸化物の耐熱性をさらに向上させることができる。
【００４１】
本発明におけるセリア−ジルコニア複合酸化物は、共沈法等の従来公知の方法を用いて調製することが可能である。例えば、当該セリア−ジルコニア複合酸化物を構成する各金属、例えば、セリウム、ジルコニウム、鉄、場合により鉄以外の追加の添加元素の塩を溶解した混合溶液に、アンモニア水等のアルカリ性物質を加えて共沈させ、得られた沈殿物を必要に応じて洗浄等した後、所定の温度で乾燥及び焼成して各金属の酸化物が固溶した複合酸化物を形成する。
【００４２】
次いで、得られた複合酸化物を、例えば窒素雰囲気中、所定の温度、特には１０００℃又はそれよりも高い温度、例えば１３００℃の温度で所定の時間にわたって還元処理することにより、鉄がのセリウムサイト及び／又はジルコニウムサイトに少なくとも部分的に置換したパイロクロア相、κ相又はそれらの組み合わせを有するセリア−ジルコニア複合酸化物を調製することができる。なお、例えば、鉄を含まないセリウムとジルコニウムのみからなるセリア−ジルコニア複合酸化物の場合には、パイロクロア相を形成するためには、より強い還元雰囲気、例えば水素雰囲気のもとで高温処理することが必要な場合がある。しかしながら、本発明における鉄がのセリウムサイト及び／又はジルコニウムサイトに少なくとも部分的に置換したセリア−ジルコニア複合酸化物では、窒素雰囲気等のより穏やかな還元雰囲気のもとで高温処理することで十分にパイロクロア相を形成することが可能である。
【００４３】
なお、本発明におけるセリア−ジルコニア複合酸化物を調製する際に導入されるセリウム、ジルコニウム及び鉄の各金属塩の仕込み比を適切に選択することにより、セリウムサイトとジルコニウムサイトの一方又は両方に鉄が置換されたパイロクロア相を有するセリア−ジルコニア複合酸化物を調製することが可能である。
【００４４】
例えば、パイロクロア相、κ相又はそれらの組み合わせを有するセリア−ジルコニア複合酸化物の化学量論組成に対してジルコニウム塩の仕込み量を十分少なくし、例えばその減少分と同等、特にはそれよりも少ない量の鉄塩を導入することによりジルコニウムサイトの一方のみに鉄が置換されたセリア−ジルコニア複合酸化物を調製することも可能である。また、セリウム、ジルコニウム及び鉄の各金属塩の仕込み比を適切に制御することにより、鉄のほとんどすべてをセリア−ジルコニア複合酸化物中のセリウムサイトとジルコニウムサイトに確実に置換させることも可能である。この場合には、上で説明したようなＣｅＦｅＯ3等の不純物の生成を確実に抑制することができるので、最終的に得られる酸素吸放出材において非常に高いＯＳＣ能を達成することが可能である。
【００４５】
本発明の酸素吸放出材は、上記のとおり、従来公知のセリア−ジルコニア複合酸化物等に比べて、顕著に改善されたＯＳＣ能を有するので、これを一酸化炭素（ＣＯ）や炭化水素（ＨＣ）の酸化及び／又は窒素酸化物（ＮＯｘ）の還元に対して触媒活性を示す触媒金属と組み合わせて使用した場合には、排ガス浄化性能が顕著に改善された排ガス浄化用触媒を得ることができる。なお、このような触媒金属としては、ＣＯやＨＣの酸化及び／又はＮＯｘの還元に対して触媒活性を示す任意の触媒金属を使用することができ、好ましくは排ガス浄化用触媒の技術分野において一般的に用いられている触媒金属、例えば、白金（Ｐｔ）、パラジウム（Ｐｄ）及びロジウム（Ｒｈ）等の白金族元素を使用することができる。
【００４６】
また、上記の排ガス浄化用触媒は、例えば、本発明の酸素吸放出材に上に挙げた触媒金属を、従来公知のいわゆる含浸、蒸発・乾固等において担持することによって調製することができる。あるいはまた、上記の排ガス浄化用触媒は、本発明の酸素吸放出材と、上に挙げた触媒金属を他の金属酸化物に担持してなる触媒とを粉末状態においてそれらが十分に均一になるまで単に物理的に混合することにより調製してもよい。なお、上記のようにして得られた排ガス浄化用触媒の粉末は、必要に応じて、例えば、高圧下でプレスしてペレット状に成形するか、又は所定のバインダ等を加えてスラリー化し、これをコージェライト製ハニカム基材等の触媒基材上に塗布することにより使用することができる。
【００４７】
以下、実施例によって本発明をより詳細に説明するが、本発明はこれらの実施例に何ら限定されるものではない。
【実施例】
【００４８】
以下の実施例では、パイロクロア相、κ相又はそれらの組み合わせを有するセリア−ジルコニア複合酸化物に鉄を添加した酸素吸放出材を調製し、その特性及びＯＳＣ能について調べた。
【００４９】
［実施例１］
［Ｃｅ1.7Ｆｅ0.4Ｚｒ1.6の複合酸化物の調製］
まず、セリウム塩としての硝酸二アンモニウムセリウム（ＩＶ）（（ＮＨ4）2Ｃｅ（ＮＯ3）6）３．５０ｇとジルコニウム塩としてのジクロロオキソジルコニウム（ＩＶ）（ＺｒＯＣｌ2・８Ｈ2Ｏ）１．９４ｇをそれぞれ２５ｍＬの純水に溶解した。次いで、鉄塩としての塩化鉄（ＩＩＩ）（ＦｅＣｌ3）０．２４５ｇを５０ｍＬの純水に溶解した。次いで、得られた各水溶液を混合し、３００ｒｐｍで１０分間攪拌して均一な混合溶液を得た。次いで、この混合溶液に３Ｍのアンモニア水を４０ｍＬ添加し、さらに３００ｒｐｍで攪拌して沈殿溶液を得た。
【００５０】
次に、この沈殿溶液を吸引濾過した後、純水で洗浄し、この濾過及び洗浄の操作を３回繰り返して沈殿物を得た。次いで、得られた沈殿物を８０℃で一晩乾燥した後、空気中５００℃で２時間焼成することにより酸化物固溶体を得た。最後に、得られた酸化物固溶体を窒素雰囲気中１３００℃で１時間熱処理し、さらに空気中５００℃で１時間熱処理することにより、Ｃｅ1.7Ｆｅ0.4Ｚｒ1.6（仕込み比）の複合酸化物からなる酸素吸放出材を得た。
【００５１】
［実施例２］
［Ｃｅ2Ｆｅ0.4Ｚｒ1.6の複合酸化物の調製］
各金属塩の仕込み比を変更したこと以外は実施例１と同様にして、Ｃｅ2Ｆｅ0.4Ｚｒ1.6（仕込み比）の複合酸化物からなる酸素吸放出材を得た。
【００５２】
［比較例１］
［Ｃｅ2Ｚｒ2の複合酸化物の調製］
鉄塩としての塩化鉄（ＩＩＩ）（ＦｅＣｌ3）を導入しなかったこと以外は実施例１と同様にして、セリアとジルコニアからなる酸化物固溶体を得た後、５％の水素雰囲気中１３００℃で１時間熱処理し、さらに空気中５００℃で１時間熱処理することにより、Ｃｅ2Ｚｒ2（仕込み比）の複合酸化物からなる酸素吸放出材を得た。
【００５３】
［比較例２］
［ＣｅＬａＺｒ2の複合酸化物の調製］
塩化鉄（ＩＩＩ）（ＦｅＣｌ3）の代わりに塩化ランタン七水和物（ＬａＣｌ3・７Ｈ2Ｏ）を使用し、さらに各金属塩の仕込み比を変更したこと以外は実施例１と同様にして、ＣｅＬａＺｒ2（仕込み比）の複合酸化物からなる酸素吸放出材を得た。
【００５４】
［比較例３］
［Ｃｅ2ＦｅＺｒの複合酸化物の調製］
各金属塩の仕込み比を変更したこと以外は実施例１と同様にして、Ｃｅ2ＦｅＺｒ（仕込み比）の複合酸化物からなる酸素吸放出材を得た。
【００５５】
［Ｘ線回折による酸素吸放出材の分析］
実施例１及び２並びに比較例１〜３の各酸素吸放出材について、Ｘ線回折（ＸＲＤ）による測定を行った。その結果を図２に示す。
【００５６】
図２は、実施例１及び２並びに比較例１〜３の各酸素吸放出材に関するＸ線回折パターンを示す図である。図２の結果から明らかなように、すべての酸素吸放出材においてパイロクロア（１１１）面に帰属される回折ピークの存在が確認され、それゆえすべての酸素吸放出材においてパイロクロア相が生成していることを確認した。また、図２において不純物（＊）の回折ピークが検出された実施例１及び２並びに比較例３の酸素吸放出材に関するＸ線回折パターンを拡大したものを図３に示す。
【００５７】
図３において２θ＝２２．５°付近に検出される回折ピークはＣｅＦｅＯ3に帰属されるものである。そして、そのピーク強度は鉄の含有量が最も高い比較例３の酸素吸放出材（Ｃｅ2ＦｅＺｒ）で非常に大きく、実施例２の酸素吸放出材（Ｃｅ2Ｆｅ0.4Ｚｒ1.6）で大幅に減少し、実施例１の酸素吸放出材（Ｃｅ1.7Ｆｅ0.4Ｚｒ1.6）ではほとんど検出できない程度にまで減少した。
【００５８】
比較例３の酸素吸放出材では、鉄の含有量が非常に多いために、ジルコニウムサイトに入りきらない鉄の一部がセリウムサイトに置換し、このような置換によって押し出されたセリウムがジルコニウムサイトにもセリウムサイトにも置換しなかった鉄と反応してＣｅＦｅＯ3が不純物として生成したものと考えられる。また、実施例２の酸素吸放出材においても同様の反応によってＣｅＦｅＯ3が生成したと考えられるが、鉄の含有量が少ないためにＣｅＦｅＯ3の生成がわずかであったと考えられる。一方で、実施例１の酸素吸放出材では、実施例２と比較してセリウムの仕込み量が少なく、すなわちセリウムサイトに空サイトを設けた仕込み比となっているために、鉄のすべてがジルコニウムサイトとセリウムサイトに置換し、その結果としてＣｅＦｅＯ3等の不純物がほとんど生成しなかったと考えられる。
【００５９】
［ＯＳＣ能の評価］
次に、実施例１及び比較例１の各酸素吸放出材についてＨ2−ＴＰＲ（昇温還元）測定を実施し、それらのＯＳＣ能を評価した。具体的には、まず、実施例１及び比較例１の各酸素吸放出材について、図４に示す測定プログラムにより１０％Ｏ2／Ｈｅ流中で酸素を吸蔵させた。次いで、Ｈｅガスで３０分間パージした後、１％Ｈ2／Ｈｅ流中１０℃／分で室温（Ｒ．Ｔ．）から９５０℃まで昇温する際に各酸素吸放出材から放出された酸素と雰囲気中の水素との反応によって消費されるＨ2量を測定し、その全Ｈ2消費量（μｍｏｌ／ｇ）を各酸素吸放出材のＯＳＣ能として評価した。その結果を下表１に示す。なお、具体的な測定条件は以下のとおりである。
測定装置：        日本ベル製  全自動昇温脱離スペクトル装置  ＴＰＤ−１ＡＴｗ
試料量：          ２００ｍｇ
測定条件：        図４に示す測定プログラムにおいて測定
測定範囲：        室温〜９５０℃
測定雰囲気：      １％Ｈ2／Ｈｅ  ６０ｍＬ／分
検出フラグメント：ｍ／ｚ＝２
【００６０】
【表１】
2015080736.tif 000003
【００６１】
表１の結果から明らかなように、実施例１の酸素吸放出材では、比較例１の酸素吸放出材に比べて、セリウム量が少ないにもかかわらず、酸素吸放出材１ｇあたり約１．５５倍の全Ｈ2消費量すなわちＯＳＣ能を達成することができた。
【００６２】
［耐久試験後のＯＳＣ能の評価］
次に、実施例１及び２並びに比較例２の各酸素吸放出材について耐久試験を行い、当該耐久試験後における各酸素吸放出材のＯＳＣ能を評価した。具体的には、耐久試験は、各酸素吸放出材を大気中１０００℃で５時間保持することにより行った。その後、上記と同様にして、各酸素吸放出材についてＨ2−ＴＰＲ測定を実施し、それらのＯＳＣ能を評価した。その結果を下表２及び図５及び６に示す。
【００６３】
【表２】
2015080736.tif 000004
【００６４】
ここで、表２の結果を参照すると、実施例１及び２の酸素吸放出材では、全Ｈ2消費量がそれぞれ２３３０μｍｏｌ／ｇ及び２０１０μｍｏｌ／ｇであり、特に実施例１の酸素吸放出材では、耐久試験を行っていない表１の結果（２８３６μｍｏｌ／ｇ）と比較して、耐久試験後においても全Ｈ2消費量が大きく低下することなく、それゆえ高いＯＳＣ能を維持していることがわかる。これに対し、Ｃｅの一部をＬａで置換した比較例２の酸素吸放出材（特開２００５−２３１９５１号公報の実施例１に対応）では、本発明の酸素吸放出材と比較して、半分以下の全Ｈ2消費量しか達成することができなかった。
【００６５】
また、表２の補正後Ｈ2消費量のデータを参照すると、各酸素吸放出材の間でセリウムの量が同一になるように全Ｈ2消費量を補正した場合においても、実施例１及び２の酸素吸放出材が、比較例２の酸素吸放出材に比べて、耐久試験後においてより高いＨ2消費量すなわちＯＳＣ能を維持していることがわかる。これらの結果は、特にＦｅの添加によるκ相構造中のＣｅとＺｒの再配列抑制効果で酸素吸放出材の耐熱性が向上したこと、並びにＦｅの添加によって実施例１及び２の酸素吸放出材にＦｅが有するＯＳＣ能がさらに付加されたことに起因するものと考えられる。
【００６６】
図５は、実施例１及び２並びに比較例２の各酸素吸放出材に関するＨ2−ＴＰＲ曲線であり、各酸素吸放出材１ｇあたりのＨ2消費量（μｍｏｌ／ｇ）を示している。一方、図６は、図５における各酸素吸放出材中のＣｅのモル数を２ｍｏｌになるように補正した場合のＨ2消費量（ｍｍｏｌ／２ｍｏｌ−Ｃｅ）を示している。
【００６７】
ここで、図５及び６を参照すると、比較例２の酸素吸放出材では、約８００℃を超える高温下では高いＯＳＣ能を示したものの、約７５０℃以下の低温下では十分なＯＳＣ能を発揮することができなかったのに対し、実施例１及び２の酸素吸放出材では、このような低温下においても非常に高いＯＳＣ能を示すことがわかった。これらの結果は、Ｆｅの添加による上記のＣｅとＺｒの再配列抑制効果やＦｅが有するＯＳＣ能の付加に加え、Ｚｒサイトの一部によりサイズの小さいＦｅが置換したことで結晶格子の歪みが緩和され、その結果としてＣｅ4+からＣｅ3+への還元がより容易になったことに起因するものと考えられる。
【図１】
2015080736.tif 000005
【図２】
2015080736.tif 000006
【図３】
2015080736.tif 000007
【図４】
2015080736.tif 000008
【図５】
2015080736.tif 000009
【図６】
2015080736.tif 000010